(57)【要約】【課題】滴下する溶融ガラス滴を変えることなく、適量のガラスからなるガラスゴブの製造方法を提供する。【解決手段】溶融ガラスを溶融ガラス滴として下型に滴下してガラスゴブを形成するガラスゴブの製造方法において、前記溶融ガラス滴を受ける前記下型に、該溶融ガラス滴を衝突させ、前記溶融ガラス滴の一部が前記下型に残るように分離させて、前記下型に前記溶融ガラスを供給する溶融ガラス供給工程と、前記下型に供給された前記溶融ガラスを冷却する冷却工程と、を有する。【選択図】図３
2011057515.tif 000002
【特許請求の範囲】
【請求項１】
溶融ガラスを溶融ガラス滴として下型に滴下してガラスゴブを形成するガラスゴブの製造方法において、
前記溶融ガラス滴を受ける前記下型に、該溶融ガラス滴を衝突させ、前記溶融ガラス滴の一部が前記下型に残るように分離させて、前記下型に前記溶融ガラスを供給する溶融ガラス供給工程と、
前記下型に供給された前記溶融ガラスを冷却する冷却工程と、を有することを特徴とするガラスゴブの製造方法。
【請求項２】
前記下型に衝突し、前記下型に残らないで前記下型の周囲に落下した前記溶融ガラスを除去する余剰ガラス除去工程を有することを特徴とする請求項１に記載のガラスゴブの製造方法。
【請求項３】
前記下型は複数あり、前記溶融ガラスの一滴で複数の前記下型に前記溶融ガラスを供給することを特徴とする請求項１又は２に記載のガラスゴブの製造方法。
【請求項４】
溶融ガラスを下型に滴下し、滴下された溶融ガラス滴を前記下型と該下型に対向する上型とで加圧成形してガラス成形体を形成するガラス成形体の製造方法において、
前記溶融ガラス滴を受ける前記下型に、該溶融ガラス滴を衝突させ、前記溶融ガラス滴の一部が前記下型に残るように分離させて、前記下型に前記溶融ガラスを供給する溶融ガラス供給工程と、
前記下型に供給された前記溶融ガラスを、前記上型を用いて加圧成形する加圧成形工程と、を有することを特徴とするガラス成形体の製造方法。
【請求項５】
前記下型に衝突し、前記下型に残らないで前記下型の周囲に落下した前記溶融ガラスを除去する余剰ガラス除去工程を有することを特徴とする請求項４に記載のガラス成形体の製造方法。
【請求項６】
前記下型及び前記上型は複数組あり、前記溶融ガラスの一滴で複数の前記下型に前記溶融ガラスを供給することを特徴とする請求項４又は５に記載のガラス成形体の製造方法。
【発明の詳細な説明】
【技術分野】
【０００１】
本発明は、ガラスゴブ及びガラス成形体の製造方法に関する。
【背景技術】
【０００２】
今日、ガラス製の光学素子は、デジタルカメラ用レンズ、ＤＶＤ等の光ピックアップレンズ、携帯電話用カメラレンズ、光通信用のカップリングレンズなどとして広範にわたって利用されている。
【０００３】
かかる光学素子は、加熱、軟化したガラス素材を成形型で加圧成形するプレス成形法により製造されることが多くなってきた。ガラス製の光学素子のプレス成形法として以下の液滴法が知られている。
【０００４】
液滴法は、予め上下の成形型を所定温度に加熱しておき、下型の表面に溶融したガラス素材を滴下して、滴下されたガラス素材が未だ変形可能な温度にある間に上下の成形型にて加圧成形してガラス成形体に光学機能面を転写させる方法である。
【０００５】
液滴法においては、光学素子をなす上で適量の溶融ガラスを下型に滴下する必要がある。例えば、溶融ガラスを貯留する溶融槽の下部に、溶融ガラス滴を滴下するための滴下ノズルが接続され、その滴下ノズルから溶融ガラス滴を下型に対して滴下する場合、滴下ノズルの最適化が重要である。すなわち、溶融ガラス滴が適量となるように、滴下ノズルの内径、長さ、温度等を十分に調整する必要がある。
【０００６】
このため、製造する光学素子の変更に際し、ガラス材料が同じであっても、下型に滴下する溶融ガラス滴の大きさ（質量）を変更しなければならない場合、変更の都度、滴下ノズルを十分に調整しなければならず、多大な費用と作業を要する。また、小さい溶融ガラス滴を得ることができない。
【０００７】
特許文献１には、貫通細孔を設けた部材上に溶融ガラス滴を滴下し、溶融ガラス滴の一部を微小滴として貫通細孔を通過させ、この貫通孔を通過した微小滴を冷却固化又は加圧成形することにより微小ガラス素材（ゴブ）又は微小ガラス素子を製造する方法が開示されている。この方法によれば、溶融ガラス滴の大きさを変更しないで、貫通細孔の大きさを変更することにより、押し出される微小滴の大きさを調整することができる。
【先行技術文献】
【特許文献】
【０００８】
【特許文献１】特開２００２−１５４８３４号公報
【発明の概要】
【発明が解決しようとする課題】
【０００９】
しかしながら、特許文献１において、所定の大きさの微小滴を得るためには所定の大きさに応じた貫通細孔を設けた部材が必要である。更に、貫通細孔と下型との相対的な位置ずれをなるべく小さくする必要があり、特に高精度な微小ガラス素子を得ようとする場合、貫通細孔を設けた部材と下型とを滴下方向に垂直な面内での位置を、例えば１０μｍ程度の精度で調整を行う必要がある。
【００１０】
本発明は、上記の課題を鑑みてなされたものであって、その目的とするところは、滴下する溶融ガラス滴を変えることなく、適量のガラスからなるガラスゴブの製造方法及びガラス成形体の製造方法を提供することである。
【課題を解決するための手段】
【００１１】
上記の課題は、以下の構成により解決される。
【００１２】
１．溶融ガラスを溶融ガラス滴として下型に滴下してガラスゴブを形成するガラスゴブの製造方法において、
前記溶融ガラス滴を受ける前記下型に、該溶融ガラス滴を衝突させ、前記溶融ガラス滴の一部が前記下型に残るように分離させて、前記下型に前記溶融ガラスを供給する溶融ガラス供給工程と、
前記下型に供給された前記溶融ガラスを冷却する冷却工程と、を有することを特徴とするガラスゴブの製造方法。
【００１３】
２．前記下型に衝突し、前記下型に残らないで前記下型の周囲に落下した前記溶融ガラスを除去する余剰ガラス除去工程を有することを特徴とする前記１に記載のガラスゴブの製造方法。
【００１４】
３．前記下型は複数あり、前記溶融ガラスの一滴で複数の前記下型に前記溶融ガラスを供給することを特徴とする前記１又は２に記載のガラスゴブの製造方法。
【００１５】
４．溶融ガラスを下型に滴下し、滴下された溶融ガラス滴を前記下型と該下型に対向する上型とで加圧成形してガラス成形体を形成するガラス成形体の製造方法において、
前記溶融ガラス滴を受ける前記下型に、該溶融ガラス滴を衝突させ、前記溶融ガラス滴の一部が前記下型に残るように分離させて、前記下型に前記溶融ガラスを供給する溶融ガラス供給工程と、
前記下型に供給された前記溶融ガラスを、前記上型を用いて加圧成形する加圧成形工程と、を有することを特徴とするガラス成形体の製造方法。
【００１６】
５．前記下型に衝突し、前記下型に残らないで前記下型の周囲に落下した前記溶融ガラスを除去する余剰ガラス除去工程を有することを特徴とする前記４に記載のガラス成形体の製造方法。
【００１７】
６．前記下型及び前記上型は複数組あり、前記溶融ガラスの一滴で複数の前記下型に前記溶融ガラスを供給することを特徴とする前記４又は５に記載のガラス成形体の製造方法。
【発明の効果】
【００１８】
本発明によれば、溶融ガラス滴を下型の成形面に衝突させ、分離させて溶融ガラス滴の一部を下型に残るようにすることにより、下型に適量の溶融ガラスを供給することができる。従って、滴下する溶融ガラス滴を変えることなく、適量のガラスからなるガラスゴブの製造方法及びガラス成形体の製造方法を提供することができる。
【図面の簡単な説明】
【００１９】
【図１】本発明の第１の実施形態におけるガラスゴブの製造方法を示すフローチャートである。
【図２】ガラスゴブの製造装置の模式図である。
【図３】ガラスゴブの製造装置における、溶融ガラス滴が下型に衝突する前後を模式的に示す図である。
【図４】本発明の第２の実施形態におけるガラス成形体の製造方法を示すフローチャートである。
【図５】ガラス成形体の製造方法において、溶融ガラス滴を滴下し、下型に衝突させる工程における状態を示す図である。
【図６】ガラス成形体の製造方法において、下型と上型とで溶融ガラスを加圧成形する工程における状態を示す図である。
【図７】複数の下型に１つの溶融ガラス滴を滴下する状態を示す図である。
【図８】余剰ガラスを除去する除去部材の例を説明する図である。
【図９】余剰ガラスを除去する除去部材の例を説明する図である。
【図１０】実施例１及び２における下型、上型の形状を説明する図である。
【発明を実施するための形態】
【００２０】
本発明を実施の形態に基づいて説明するが、本発明は該実施の形態に限らない。
【００２１】
本発明は、滴下した溶融ガラスを下型に衝突させ、溶融ガラスの一部を下型に残すことにより、滴下する溶融ガラスの量を変えることなく適量の溶融ガラスを下型に供給し、ガラスゴブやガラス成形体を形成する技術に関するものである。適量の溶融ガラスとは、ガラスゴブやガラス成形体を形成する上で、必要十分な量の溶融ガラスである。
【００２２】
（第１の実施形態）
（ガラスゴブの製造方法）
本発明の第１の実施形態であるガラスゴブの製造方法について、図１〜図４を参照しながら説明する。
【００２３】
ガラスゴブとは、溶融ガラスを所定容量（適量）に分割したガラス塊であって、滴下ガラスを受ける下型の面形状が転写された下面、及び、下面に対して反対面であって表面張力等により形成される自由面である上面を持つガラス塊を言う。このガラスゴブは、再加熱法による各種精密光学素子の製造に用いるガラスプリフォーム（ゴブプリフォーム）などとして用いることができ、ガラスの種類には特に制限はない。
【００２４】
図１は、ガラスゴブの製造方法を示すフローチャートである。また、図２は本実施形態に用いるガラスゴブの製造装置の模式図であり、滴下ノズル２３から滴下した溶融ガラス滴２０が下型１１に向かって落下している様子を示している。溶融ガラス２２を貯留する溶融槽２１の下部に、溶融ガラス滴２０を滴下するための滴下ノズル２３が接続されている。滴下ノズル２３の下方に、溶融ガラス滴２０を受けるための下型１１が配置されている。図３（ａ）〜（ｃ）は、溶融ガラス滴２０が下型１１に衝突する前後を模式的に示している。
【００２５】
以下の説明において、溶融ガラス滴２０が下型１１に衝突し、下型１１の上に残った溶融ガラスを供給ガラス２０ａと呼び、下型１１の周囲に落下した溶融ガラスを余剰ガラス２０ｂと呼ぶ。
【００２６】
以下、図１に示したフローチャートに従って、各工程を順に説明する。
【００２７】
先ず、下型１１を所定温度に加熱する（工程Ｓ１０１）。下型１１の温度が低すぎると、下型１１上の供給ガラス２０ａのひけが大きくなって不均一に縮まってしまい、しわが発生しやすく、また、急速に冷却されることによってガラスゴブにワレやクラックが発生する場合がある。逆に、必要以上に温度を高くしすぎると、供給ガラス２０ａ又はガラスゴブ３１と下型１１との間に融着が発生したり、下型１１の寿命が短くなったりするおそれがある。実際には、ガラスの種類や、形状、大きさ、下型１１の材質、大きさ等種々の条件によって適正な温度が異なるため、実験的に適正な温度を求めておくことが好ましい。
【００２８】
このため、下型１１は、図示しない加熱手段によって所定温度に加熱できるように構成されている。加熱手段は、公知の加熱手段の中から適宜選択して用いることができる。例えば、下型１１の内部に埋め込んで使用するカートリッジヒーターや、下型１１の外側に接触させて使用するシート状のヒーター、赤外線加熱装置、高周波誘導加熱装置等を用いることができる。
【００２９】
下型１１の材料は、溶融ガラスの受け型や成形金型の材料として公知の材料の中から、条件に応じて適宜選択して用いることができる。好ましく用いることができる材料として、例えば、各種耐熱合金（ステンレス等）、炭化タングステンを主成分とする超硬材料、各種セラミックス（炭化珪素、窒化珪素、窒化アルミニウム等）、カーボンを含んだ複合材料等が挙げられる。
【００３０】
また、下型１１の更なる耐久性向上やガラスとの融着防止などのため、表面に被覆層を設けておくことも好ましい。被覆層の材料にも特に制限はなく、例えば、種々の金属（クロム、アルミニウム、チタン等）、窒化物（窒化クロム、窒化アルミニウム、窒化チタン、窒化硼素等）、酸化物（酸化クロム、酸化アルミニウム、酸化チタン等）等を用いることができる。被覆層の成膜方法にも制限はなく、公知の成膜方法の中から適宜選択して用いればよい。例えば、真空蒸着、スパッタ、ＣＶＤ等が挙げられる。
【００３１】
次に、滴下ノズル２３から溶融ガラス滴２０を滴下し、下型１１に衝突させる（工程Ｓ１０２）。溶融槽２１は図示しないヒーターによって加熱され、内部に溶融ガラス２２が貯留されている。その状態で、滴下ノズル２３を所定温度に加熱すると、溶融ガラス２２が自重によって滴下ノズル２３の内部に設けられた流路を通過し、表面張力によって先端部に溜まる。一定質量の溶融ガラスが溜まると、滴下ノズル２３の先端部から自然に分離し、一定質量の溶融ガラス滴２０が下方に滴下する。
【００３２】
滴下ノズル２３の温度が高すぎる場合は、白金等のノズル材質の耐性が劣化する問題がり、また、溶融ガラス滴２０が下型１１へ衝突後、下型１１の上に残された供給ガラス２０ａの形状に影響し、粘度が低くなりすぎて平べったい形状になったり、下型１１への融着が生じたりする。
【００３３】
また、滴下ノズル２３の温度が低すぎる場合は、失透が生じたり、溶融ガラス滴２０が下型１１に衝突した際に溶融ガラスが冷えすぎて粘度が高くなって分離できなくなったり、分離のための衝突の際の衝撃を大きくする必要がある。
【００３４】
滴下ノズル２３から滴下する溶融ガラス滴２０の質量は、下型１１の上に残る供給ガラス２０ａの質量よりも大きいことが必要であり、下型１１の上に残る供給ガラス２０ａの質量の１．５倍以上とすることが好ましい。溶融ガラス滴２０と供給ガラス２０ａとの質量差が小さいと得られる供給ガラス２０ａの質量のばらつきが大きくなる傾向がある。
【００３５】
滴下された後の溶融ガラス滴２０の直径は、他の条件にもよるが、概ね５ｍｍから１０ｍｍ程度の範囲であり、これに対し下型１１の直径は、概ね１ｍｍから２０ｍｍ程度の範囲である。
【００３６】
滴下ノズル２３から滴下する溶融ガラス滴２０の質量は、例えば、溶融ガラスの種類（粘度、表面張力、比重）、温度等の影響を受けるが、調整可能であり、０．１ｇから２ｇ程度の溶融ガラス滴２０を滴下することができる。溶融ガラス滴２０の滴下間隔（サイクル）は、滴下ノズル２３の内径、長さ、温度などによって調整することができ、溶融ガラス滴２０の温度は、滴下ノズル２３の温度により調整することができる。
【００３７】
使用できるガラスの種類に特に制限はなく、公知のガラスを用途に応じて選択して用いることができる。例えば、ホウケイ酸塩ガラス、ケイ酸塩ガラス、リン酸ガラス、ランタン系ガラス等の光学ガラスが挙げられる。
【００３８】
これまで説明した条件を適切に設定することで、所望のガラス材料における所定の質量の溶融ガラス滴２０を所望の間隔で滴下させることが可能である。
【００３９】
次に、溶融ガラス滴２０が滴下され、下型１１の受け面に衝突すると、その衝撃によって適量の溶融ガラス滴２０の一部が下型１１の上に供給ガラス２０ａとして残る。
【００４０】
下型１１上の供給ガラス２０ａは、下型１１に接している側と反対側の面は表面張力等により自由面となり、そのまま冷却・固化させてガラスゴブ３１を形成する（工程Ｓ１０３）。溶融ガラス滴の下型１１の上に残らない他の部分は、余剰ガラス２０ｂとして、下型１１の周辺に配置されたガラス除去部材１２ａ、１２ｂに落下し、冷却・固化させる。ガラス除去部材１２ａ、１２ｂの詳細は後述する。
【００４１】
滴下ノズル２３と下型１１との間の距離Ｈは、近すぎると溶融ガラス滴２０が下型１１に衝突する際の衝撃が小さくなり、供給ガラス２０ａが適量で下型１１に残るように溶融ガラス滴２０を分離できない。また、遠すぎると溶融ガラス滴２０が冷えてしまい、供給ガラス２０ａが適量で下型１１に残るように溶融ガラス滴２０を分離できない。この距離Ｈは、実用的な範囲として、１００ｍｍから２０００ｍｍの範囲で実験等により適宜決めればよい。
【００４２】
下型１１の受け面（成形面）の形状においては、凹面や平面では特に制約は無いが、凸型は、その成形面の最大傾斜角度が３０°を超えないことが好ましい。成形面の最大傾斜角度が３０°を超えて大きくなると、衝突した溶融ガラス滴２０を下型１１の上に適量溜めることが困難となる。
【００４３】
下型１１の受け面に衝突した溶融ガラス滴２０は、下型１１の受け面上で広がり、下型１１の受け面より広がり過ぎた溶融ガラスは、下型１１の受け面に衝突しなかった溶融ガラスと共に下型１１の周囲に落下する。供給ガラス２０ａの質量は、主に、下型１１の受け面の大きさ、衝突直前の溶融ガラス滴の温度及び距離Ｈにより決まる。
【００４４】
溶融ガラス滴２０は、下型１１の受け面の全面に衝突するのがより好ましい。全面に衝突することにより、下型１１の上に安定した適量の供給ガラス２０ａを残すことができる。
【００４５】
溶融ガラス滴２０の滴下位置と下型１１との位置関係は、下型１１の上に溶融ガラス滴２０が衝突すればよく、高精度な位置調整は必要としない。このため、図７に示すように、溶融ガラス滴２０の滴下範囲に複数の下型、例えば下型１１ａ〜１１ｂを配置することにより、一滴の溶融ガラス滴２０から複数個のガラスゴブを同時に得ることができる。また、以降の第２の実施形態で説明する様に上型を用いることにより複数個のガラス成形体を得ることもできる。
【００４６】
次に、下型１１の上で供給ガラス２０ａを冷却・固化する（工程Ｓ１０３）。供給ガラス２０ａは、下型１１の上で所定時間放置される間に、下型１１との接触面や、周囲への放熱等によって冷却・固化し、ガラスゴブ３１となる。
【００４７】
次に、固化したガラスゴブ３１を回収し（工程Ｓ１０４）、下型１１の周辺の余剰ガラス２０ｂを除去して（工程Ｓ１０５）、ガラスゴブ３１の製造が完成する。
【００４８】
余剰ガラス２０ｂが下型１１の周辺に堆積していくと、下型１１の温度に変化を生じ、下型１１の上に供給される供給ガラス２０ａの量が変化する等の不具合が生じる。このため、余剰ガラス２０ｂは、除去するのが好ましく、溶融ガラス滴２０の滴下の都度行うのがより好ましい。余剰ガラス２０ｂの除去は、例えば、図２や図３に示すような、下型１１の周囲に除去部材１２ａ、１２ｂを設ける。
【００４９】
除去部材１２ａ、１２ｂに関して図８（ａ）、（ｂ）を用いて説明する。図８は、下型１１と除去部材１２ａ、１２ｂとを側面から見た様子を示す。図８（ａ）に示すように、除去部材１２ａ、１２ｂは、それぞれ水平に配置された、互いに接離可能なように配置された板状部材である。除去部材１２ａと除去部材１２ｂとは、下型１１の中央を挟んで先端同士が付き合わされた状態で下型１１の周囲を隙間無く囲むことができる。溶融ガラス滴２０が下型１１の上に衝突し、余剰ガラス２０ｂが除去部材１２ａ、１２ｂに落下した後、除去部材１２ａ、１２ｂは、図８（ｂ）に示すように、互いに離れる方向に移動させ、余剰ガラス２０ｂを除去部材１２ａ、１２ｂと共に下型１１から待避させる。除去部材１２ａ、１２ｂの待避後、エアーで吹き飛ばす、除去部材１２ａ、１２ｂを上下反転して落下させる、吸着して除去する、挟み取る等の方法の中から適宜選択して余剰ガラス２０ｂを除去部材１２ａ、１２ｂから除去すればよい。
【００５０】
溶融ガラス滴２０を受ける際の除去部材１２ａ、１２ｂが付き合わさる先端部は、溶融ガラス滴２０を受ける側に溝を構成する、又は、隙間を設けるのが好ましい。こうした先端部にしておくことにより、除去部材１２ａ、１２ｂを互いに離れる方向に移動させた時に、除去部材１２ａ、１２ｂの上側で固化した余剰ガラス２０ｂを容易に２つに分離することができる。
【００５１】
また、余剰ガラス２０ｂの除去方法の他の例として、上記のような移動を伴う機構の他、図９に示すように傾斜面を持たせた三角柱形状の除去部材１３がある。除去部材１３は、余剰ガラス２０ｂの落下時、余剰ガラス２０ｂを除去部材１３の中央の峰部分で２つに分離させ、そのまま傾斜面を滑らせて下型１１から離れた位置に落下させる。余剰ガラス２０ｂの分離や分離後の落下の際、エアーを余剰ガラス２０ｂに吹き付けて分離、落下を促すようにしてもよい。
【００５２】
上記の除去部材１２ａ、１２ｂ及び除去部材１３は、図７に示す複数の下型１１ａ〜１１ｃが一列に並んでいる場合にも利用できる。複数の下型が複数列で２次元に配置される場合、除去部材は、溶融ガラス滴が落下する重力方向に及びこれに対して垂直方向に移動可能とし、まず、余剰ガラス２０ｂを上方に移動させた後、左右何れかの方向に移動させて除去することができる。
【００５３】
その後、更に引き続いてガラスゴブの製造を行う場合（工程１０６  Ｙｅｓ）は、工程Ｓ１０２〜工程Ｓ１０５を繰り返せばよい。
【００５４】
尚、本第１の実施形態において、下型１１の溶融ガラス滴２０を受ける成形面は、円形状として説明したが、必ずしも円形である必要はない。例えば四角形状とした場合、滴下方向に垂直な面内での形状が四角に近似な形状のガラスゴブを得ることができる。このような概四角形状のガラスゴブは、従来の貫通細孔を設けた部材を使用した方法では得ることができない。
【００５５】
以上説明したように、本実施形態において、滴下した溶融ガラス滴を下型１１に衝突させることにより、下型１１の上に適量の溶融ガラスを供給することができ、容易に品質が十分に安定したガラスゴブを得ることができる。
【００５６】
（第２の実施形態）
（ガラス成形体の製造方法）
次に、本発明のガラス成形体の製造方法について図４〜図６を参照しながら説明する。本発明のガラス成形体の製造方法は、溶融ガラス滴２０を下型１１に滴下、衝突させ、溶融ガラス滴２０の一部を下型１１の上に残した後、更に、下型１１と上型１５とで加圧成形してガラス成形体３２を製造する方法である。
【００５７】
溶融ガラス滴２０を下型１１に滴下、衝突させ、溶融ガラス滴２０の一部として供給ガラス２０ａを下型１１の上に残すことに関しては、上述の第１の実施形態と同じである。
【００５８】
図４は、ガラス成形体の製造方法を示すフローチャートである。また、図５、図６は本実施形態に用いるガラス成形体３２の製造装置の模式図である。図５は、溶融ガラス滴２０を滴下し、下型１１に衝突させる工程（工程Ｓ２０３）における途中の状態を示している。また、図６は、下型１１と上型１５とで下型１１に残った供給ガラス２０ａを加圧成形する工程（工程Ｓ２０６）における状態を示している。
【００５９】
図５、図６に示すガラス成形体３２の製造装置は、図２に示したガラスゴブの製造装置の構成に加えて、下型１１と共に供給ガラス２０ａを加圧成形するための上型１５を有している。上型１５は、下型１１と同様に、図示しない加熱手段によって所定温度に加熱できるように構成されている。下型１１と上型１５とをそれぞれ独立して温度制御することができる構成であることが好ましい。また、上型１５の材料は、下型１１の場合と同様の材料の中から適宜選択することができる。下型１１と上型１５の材料は同じであってもよいし、異なっていてもよい。
【００６０】
また、下型１１は、図示しない駆動手段により、滴下ノズル２３の下方で溶融ガラス滴２０を受けるための位置（滴下位置Ｐ１）と、上型１５と対向して加圧成形を行うための位置（加圧位置Ｐ２）との間で移動可能に構成されている。また上型１５は、図示しない駆動手段により、供給ガラス２０ａを加圧する方向（図５の上下方向）に移動可能に構成されている。
【００６１】
以下、図４に示したフローチャートに従って、各工程を順に説明する。尚、上述のガラスゴブの製造方法の場合と同様の工程については、詳しい説明を省略する。
【００６２】
先ず、下型１１及び上型１５を所定温度に加熱する（工程Ｓ２０１）。所定温度とは、上述の第１の実施形態における工程Ｓ１０１の場合と同様であり、加圧成形によってガラス成形体３２に良好な転写面を形成できる温度を適宜選択すればよい。下型１１と上型１５の加熱温度は同じであってもよいし、異なっていてもよい。
【００６３】
次に、下型１１を滴下位置Ｐ１に移動した後（工程Ｓ２０２）、滴下ノズル２３から溶融ガラス滴２０を滴下し、滴下した溶融ガラス滴２０を下型１１に衝突させる（工程Ｓ２０３）。工程Ｓ２０３の詳細については、上述の第１の実施形態の場合の工程Ｓ１０２と同様である。
【００６４】
第１の実施形態と同じく、滴下した溶融ガラス滴２０は、下型１１の成形面上に衝突し、その成形面に適量の溶融ガラス滴２０の一部を供給ガラス２０ａとして残し、他の溶融ガラス滴２０は下型１１の周辺に落下する。溶融ガラス滴２０の滴下位置と下型１１とを高精度に配置する必要がなく、また下型１１の上にばらつきが少なく適量の溶融ガラスを供給することができる。
【００６５】
次に、下型１１を加圧位置Ｐ２に移動し（工程Ｓ２０４）、上型１５を下方に移動して、下型１１と上型１５とで供給ガラス２０ａとして加圧成形する（工程Ｓ２０５）。
【００６６】
下型１１に滴下され、残された供給ガラス２０ａは、加圧成形される間に下型１１や上型１５との接触面からの放熱によって冷却し、固化する。固化して得られたガラス成形体３２が、下型１１や上型１５による転写面の形状が崩れない温度にまで冷却された後、加圧を解除する。ガラスの種類や、ガラス成形体３２の大きさや形状、必要な精度等によるが、通常はガラスのＴｇ近傍の温度まで冷却されていればよい。
【００６７】
加圧成形の際に負荷する荷重は、常に一定であってもよいし、時間的に変化させてもよい。負荷する荷重の大きさは、製造するガラス成形体３２のサイズ等に応じて適宜設定すればよい。また、上型１５を上下移動させる駆動手段に特に制限はなく、エアシリンダ、油圧シリンダ、サーボモータを用いた電動シリンダ等の公知の駆動手段を適宜選択して用いることができる。
【００６８】
次に、上型１５を退避させてガラス成形体３２を回収し（工程Ｓ２０６）、第１の実施形態で説明した方法と同様な方法により余剰ガラス２０ｂを除去して（工程Ｓ２０７）、ガラス成形体３２の製造が完成する。その後、引き続いてガラス成形体３２の製造を行う場合（工程Ｓ２０８  Ｙｅｓ）は、下型１１を再び滴下位置Ｐ１に移動し（工程Ｓ２０２）、工程Ｓ２０２〜工程Ｓ２０７を繰り返せばよい。
【００６９】
尚、製造するガラス成形体３２は、必ずしも使用する上での最終的な形状である必要はなく、ガラス成形体３２において、芯取りして最終的な形状とする場合がある。この場合、供給ガラス２０ａは、最終的な形状における所定の質量である必要はなく、最終的な形状を得る上で、芯取りを想定した必要十分なガラス成形体３２を得ることができる、適量であればよい。
【００７０】
また、本発明のガラス成形体の製造方法は、ここで説明した以外の別の工程を含んでいてもよい。例えば、ガラス成形体を回収する前にガラス成形体の形状を検査する工程や、ガラス成形体を回収した後に下型１１や上型１５をクリーニングする工程等を設けてもよい。
【００７１】
以上説明したように、本実施形態において、滴下した溶融ガラス滴を下型１１に衝突させることにより、下型１１の上に適量の溶融ガラスを供給することができ、更に、上型１５で加圧成形することにより、容易に品質が十分に安定したガラス成形体３２を得ることができる。
【００７２】
本実施形態の製造方法により製造されたガラス成形体３２は、デジタルカメラ等の撮像レンズ、ＤＶＤ等の光ピックアップレンズ、光通信用のカップリングレンズ等の各種光学素子として用いることができる。また、リヒートプレス法により光学素子を製造するためのガラスプリフォームとしても用いることができる。
【実施例】
【００７３】
（実施例１）
第１の実施形態において説明したガラスゴブの製造方法により滴下ノズル２３から滴下した溶融ガラス滴２０を下型１１に衝突させて、ガラスゴブ３１を作製した。
【００７４】
硝材は、リン酸系ガラス（転移点Ｔｇ＝４２７℃、屈伏点Ａｔ＝４７４℃、比重ρ＝３．２）を使用した。
【００７５】
下型１１は、図１０（ａ）に示す通り、直径Ｄ＝φ７ｍｍの上面（受け面）で、平坦面の中央に直径ｄ１＝φ４ｍｍ、深さｄｐ１＝１ｍｍの球の一部の窪みを有している。この下型１１を用いて作製するガラスゴブ３１は、外観は図３（ｃ）のガラスゴブ３１に示すようであり、外径φ７ｍｍ、厚み２．５ｍｍであり、下側凸形状の外周径４ｍｍ、コバの平坦面からの高さ１ｍｍ、該コバの平坦面から上側凸形状の高さ１．５ｍｍとした。
【００７６】
下型１１の温度は、４５０℃〜５２０℃の範囲で実験により適宜調整し、４９０℃に設定し、滴下ノズル２３と下型１１との間の距離Ｈ（図２参照）は、実験より８００ｍｍに設定した。滴下ノズル２３の温度は、９００〜１０５０℃の範囲で実験により適宜調整し、１０００℃に設定した。滴下ノズル２３の先端径は、これまでの経験等より直径（内径）φ８ｍｍとした。
【００７７】
上記の条件設定より、約４００ｍｇの溶融ガラス滴２０がサイクル約１２秒で滴下され、下型１１に衝突させることができる。
【００７８】
下型１１に滴下、衝突させ、冷却・固化させ、ガラスゴブを１００個製作し、その質量を測定した。その結果、全てのガラスゴブは、１２０±０．５ｍｇの範囲内となり、質量のばらつき範囲が実用上十分な範囲内となっており、外観も問題ないことが確認できた。
【００７９】
また、余剰ガラス２０ｂは、図３に示す除去部材１２ａ、１２ｂを使用し、成形の都度稼動させることにより問題なく除去できた。
【００８０】
（実施例２）
第２の実施形態で説明したガラス成形体の製造方法により滴下ノズル２３から滴下した溶融ガラス滴２０を下型１１に衝突させて、上型１５とで加圧成形してガラス成形体３２を作製した。
【００８１】
作製の条件は、実施例１で説明した条件に加え、図１０（ｂ）に示す通り、直径Ｄ＝φ７ｍｍ、直径ｄ２＝φ３ｍｍ、深さｄｐ２＝０．３ｍｍの上型１５を用いた。上型１５の温度は４３０〜５００℃の範囲で適宜調整し、４８０℃とした。また、下型１１と上型１５とで加圧成形する際の成形圧を１９６Ｎ〜９８０Ｎの範囲で適宜調整し、２９４Ｎとした。この成形圧により、下型１１と上型１５の平坦部の間の距離Ｌは１ｍｍとなるように制御し、ガラス成形体の厚み（芯厚）は、２．３ｍｍとした。
【００８２】
上記の条件設定より、ガラス成形体を１００個製作し、その質量を測定した。その結果、全てのガラスゴブは、１２０±０．５ｍｇの範囲内となり、質量のばらつき範囲が実用上十分な範囲内となっていることが確認できた。また、全ての芯厚は、２．３ｍｍ±０．０２ｍｍの範囲内であり、成形面は透過波面で確認したところ全て良好であった。
【符号の説明】
【００８３】
１１  下型
１２ａ、１２ｂ、１３  除去部材
１５  上型
２０  溶融ガラス滴
２１  溶融槽
２２  溶融ガラス
２３  滴下ノズル
２０ａ  供給ガラス
２０ｂ  余剰ガラス
３１  ガラスゴブ
３２  ガラス成形体
Ｐ１  滴下位置
Ｐ２  加圧位置
【図１】
2011057515.tif 000003
【図２】
2011057515.tif 000004
【図３】
2011057515.tif 000005
【図４】
2011057515.tif 000006
【図５】
2011057515.tif 000007
【図６】
2011057515.tif 000008
【図７】
2011057515.tif 000009
【図８】
2011057515.tif 000010
【図９】
2011057515.tif 000011
【図１０】
2011057515.tif 000012